【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】
【請求項１】  フルオロポリマを硬化性エラストマに結合させる方法であって、
ａ）（ｉ）少なくとも１種の弗素含有オレフィン性不飽和モノマの共重合単位から誘導される弗素含有ポリマを含むフルオロポリマ層（ただし、過弗素化モノマが存在する場合には水素原子を複数含むモノマも少なくとも１種存在し、更に、上記弗素含有オレフィン性不飽和モノマーは、弗化ビニリデンでもなければ、重合すると重合した弗化ビニリデンと類似のミクロ構造を形成するモノマでもない）、（ｉｉ）硬化性エラストマ、および（ｉｉｉ）脱弗化水素組成物を用意する工程、
ｂ）上記硬化性エラストマ及び有効量の上記脱弗化水素組成物の混合物を含む層を形成する工程、
ｃ）上記混合物を含む層を上記フルオロポリマを含む層に接触させることによって多層物品を形成する工程、及び
ｄ）上記硬化性エラストマ層と上記フルオロポリマ層との間の層間接着力を少なくとも２ニュートン／ｃｍ幅とするのに十分な条件下で上記多層物品を硬化させる工程、
を含む、上記方法（但し、上記多層物品の硬化が３０分間１６２℃で金型中において行われる場合であって、該多層物品が、
（ａ）フッ化ビニリデン、ヘキサフルオロプロピレン、及びテトラフルオロエチレンの共重合体であって４５／３１／２４のモノマー重量比を有するもの、及び０．１５ｐｈｒ（樹脂１００重量部あたりの部）の塩化ベンジルトリフェニルホスホニウム及び２．６ｐｈｒのビスフェノールＡＦ硬化系（ＶＩＴＯＮ（登録商標）Ｃｕｒａｔｉｖｅ  Ｎｏ．５０、E．Ｉ．ｄｕ  Ｐｏｎｔ  ｄｅ  Ｎｅｍｏｕｒｓ  ａｎｄ  Ｃｏ．から入手可能）の混合物のみからなるフルオロエラストマープレコンパウンド（当該プレコンパウンドには該フルオロエラストマープレコンパウンド１００重量部に対して６重量部のＭｇＯ、１５重量部のＭＴ  Ｂｌａｃｋ（Ｎ９９０）、２０重量部の珪酸マグネシウム、１重量部のカルナウバ・ワックス、及び４重量部のＣａ（ＯＨ）２が配合される）から得られる厚さ１ｍｍの第一層、
（ｂ）変性エチレン／テトラフルオロエチレン共重合体（ＴＥＦＺＥＬ（登録商標）ＥＴＦＥフルオロポリマーフィルム  グレード２００ＣＬＺ２０、Ｅ．Ｉ．ｄｕ  Ｐｏｎｔ  ｄｅ  Ｎｅｍｏｕｒｓ  ａｎｄ  Ｃｏ．から入手可能）のコロナ放電処理フィルムの厚さ０．０５ｍｍの第二層、
（ｃ）２種のクロロスルホン化ポリエチレン（いずれも３５重量％の塩素含量及び１重量％のイオウ含量を有する）の配合ブレンド（該ブレンドは５０部のＭｏｏｎｅｙ粘度（１００℃におけるＭＬ１＋４）５０−６０を有するクロロスルホン化ポリエチレン（１）及び５０部のＭｏｏｎｅｙ粘度（１００℃におけるＭＬ１＋４）２３−３５を有するクロロスルホン化ポリエチレン（２）を含有し、該ブレンドには、２０重量部のＭｇＯ、１０重量部のＣａ（ＯＨ）２、５重量部のアルキルナフタレンフォルマライト（Ｋｅｎｆｌｅｘ  Ａ可塑剤）、４０重量部のＳＲＦ  Ｂｌａｃｋ（Ｎ７６２）、６０重量部のＣａＣＯ３、１５重量部のジオクチルセバケート、５重量部のポリエチレン加工助剤、５重量部のポリエチレングリコール加工助剤、４．５重量部のトリアリルシアヌレートディスパージョン（ＴＡＣ  ＤＲＩＭＩＸ（登録商標）、７０％トリアリルシアヌレートを不活性担体に担持）、及び７重量部のパーオキシ硬化剤（ＤＩＣＵＰ（登録商標）４０ＫＥパーオキシド、４０％ジクミルパーオキシドをクレーに担持）が配合されている）の厚さ１．００ｍｍの第三層、
を含み、特定の順序で結合された三層の層状構造である場合には、
上記（ｂ）層中の脱フッ化水素化組成物は０．１５ｐｈｒの量の塩化ベンジルトリフェニルホスホニウルではない）。
【請求項２】  請求項１に記載の方法であって、前記脱弗化水素組成物が、有機オニウムおよびアミジンの少なくとも１つからなる群より選ばれる、上記方法。
【請求項３】  請求項２に記載の方法であって、前記有機オニウムがホスホニウムを含む、上記方法。
【請求項４】  請求項２に記載の方法であって、前記アミジンが、１，８‐ジアザビシクロ［５．４．０］ウンデカ‐７‐エンまたはその塩を含む、上記方法。
【請求項５】  請求項１に記載の方法であって、前記脱弗化水素組成物が、有機オニウムとアミジンの両方を含む、上記方法。
【請求項６】  請求項１に記載の方法であって、前記硬化性エラストマが、エピクロロヒドリン含有エラストマ、ニトリルゴム含有エラストマ、エチレンプロピレンジエン共重合体、シリコーン含有エラストマ、フルオロエラストマ、およびそれらの混合物の少なくとも１つからなる群より選ばれる、上記方法。
【請求項７】  フルオロポリマを硬化性エラストマに結合させる方法であって、
ａ）（ｉ）ヘキサフルオロプロピレン、ペルフルオロアルキルビニルエーテル、分枝状過弗素化モノマ、およびそれらの組合せからなる群より選ばれる第１のモノマの共重合単位、テトラフルオロエチレン、クロロトリフルオロエチレン、２個の炭素原子を含有する完全ハロゲン化オレフィン性不飽和モノマ、およびそれらの組合せからなる群より選ばれる第２のモノマの共重合単位、エチレン、プロピレン、非ハロゲン化オレフィン性不飽和モノマ、およびそれらの組合せからなる群より選ばれる第３のモノマの共重合単位より誘導される共重合体を含むフルオロポリマ層、（ｉｉ）硬化性エラストマ、ならびに（ｉｉｉ）脱弗化水素組成物を用意する工程、
ｂ）上記硬化性エラストマ及び有効量の上記脱弗化水素組成物の混合物を含む層を形成する工程、
ｃ）上記混合物を含む層を上記フルオロポリマを含む層に接触させることによって多層物品を形成する工程、
ｄ）上記硬化性エラストマ層と上記フルオロポリマ層との間の層間接着力を少なくとも２ニュートン／ｃｍ幅とするのに十分な条件下で上記多層物品を硬化させる工程、
を含む、上記方法。
【請求項８】  請求項７に記載の方法であって、前記脱弗化水素組成物が、有機オニウムおよびアミジンからなる群より選ばれる、上記方法。
【請求項９】  請求項７に記載の方法であって、前記硬化性エラストマが、エピクロロヒドリン含有エラストマ、ニトリルゴム含有エラストマ、エチレンプロピレンジエン共重合体、シリコーン含有エラストマ、フルオロエラストマ、およびそれらの混合物からなる群より選ばれる、上記方法。
【請求項１０】  フルオロポリマを硬化性エラストマに結合させる方法であって、
ａ）（ｉ）１９０℃以下の融点を有し、ヘキサフルオロプロピレン、テトラフルオロエチレン、およびエチレンを含む共重合単位から誘導される共重合体を含むフルオロポリマ層、（ｉｉ）硬化性エラストマ、ならびに（ｉｉｉ）脱弗化水素組成物を用意する工程、
ｂ）上記硬化性エラストマ及び有効量の上記脱弗化水素組成物の混合物を含む層を形成する工程、
ｃ）上記混合物を含む層を上記フルオロポリマを含む層に接触させることによって多層物品を形成する工程、及び
ｄ）上記多層物品を硬化させる工程、
を含む、上記方法。
【請求項１１】  請求項１０に記載の方法であって、前記フルオロポリマの融点が１７０℃以下である、上記方法。
【請求項１２】  フルオロポリマを硬化性エラストマに結合させる方法であって、
ａ）（ｉ）ヘキサフルオロプロピレン、テトラフルオロエチレン、およびエチレンを含む共重合単位から誘導されかつ少なくとも２２重量％のヘキサフルオロプロピレンモノマ含有量および少なくとも１４重量％のエチレンモノマ含有量を有する共重合体を含むフルオロポリマ層、（ｉｉ）硬化性エラストマ、ならびに（ｉｉｉ）脱弗化水素組成物を用意する工程、
ｂ）上記硬化性エラストマ及び有効量の上記脱弗化水素組成物の混合物を含む層を形成する工程、
ｃ）上記混合物を含む層を上記フルオロポリマを含む層に接触させることによって多層物品を形成する工程、及び
ｄ）上記多層物品を硬化させる工程、
を含む、上記方法。
【請求項１３】  請求項１２に記載の方法であって、前記ヘキサフルオロプロピレンモノマ含有量が少なくとも２４％である、上記方法。
【請求項１４】  請求項７に記載の方法であって、前記第３のモノマがエチレンを含む、上記方法。
【請求項１５】  請求項７に記載の方法であって、前記第１のモノマがヘキサフルオロプロピレンを含む、上記方法。
【請求項１６】  請求項７に記載の方法であって、前記第２のモノマがテトラフルオロエチレンを含む、上記方法。
【請求項１７】  請求項７に記載の方法であって、前記第１のモノマがヘキサフルオロプロピレンを含み、前記第２のモノマがテトラフルオロエチレンを含み、前記第３のモノマがエチレンを含む、上記方法。
【請求項１８】  弗化ビニリデン又は重合すると類似のミクロ構造を与えるモノマから誘導される共重合単位を実質的に含有しないフルオロポリマを含む第１の層を含み、
該第１の層が、硬化性エラストマ及び脱弗化水素組成物の混合物を含む第２の層と実質的に接触しており、
該第１の層と該第２の層との間の層間接着力が少なくとも２ニュートン／ｃｍ幅である、層状物品（但し、該多層物品（３０分間１６２℃で金型中において硬化することにより得られる）は、
（ａ）フッ化ビニリデン、ヘキサフルオロプロピレン、及びテトラフルオロエチレンの共重合体であって４５／３１／２４のモノマー重量比を有するもの、及び０．１５ｐｈｒ（樹脂１００重量部あたりの部）の塩化ベンジルトリフェニルホスホニウム及び２．６ｐｈｒのビスフェノールＡＦ硬化系（ＶＩＴＯＮ（登録商標）Ｃｕｒａｔｉｖｅ  Ｎｏ．５０、Ｅ．Ｉ．ｄｕ  Ｐｏｎｔ  ｄｅ  Ｎｅｍｏｕｒｓ  ａｎｄ  Ｃｏ．から入手可能）の混合物のみからなるフルオロエラストマープレコンパウンド（当該プレコンパウンドには該フルオロエラストマープレコンパウンド１００重量部に対して６重量部のＭｇＯ、１５重量部のＭＴ  Ｂｌａｃｋ（Ｎ９９０）、２０重量部の珪酸マグネシウム、１重量部のカルナウバ・ワックス、及び４重量部のＣａ（ＯＨ）２が配合される）から得られる厚さ１ｍｍの第一層、
（ｂ）変性エチレン／テトラフルオロエチレン共重合体（ＴＥＦＺＥＬ（登録商標）ＥＴＦＥフルオロポリマーフィルム  グレード２００ＣＬＺ２０、Ｅ．Ｉ．ｄｕ  Ｐｏｎｔ  ｄｅ  Ｎｅｍｏｕｒｓ  ａｎｄ  Ｃｏ．から入手可能）のコロナ放電処理フィルムの厚さ０．０５ｍｍの第二層、
（ｃ）２種のクロロスルホン化ポリエチレン（いずれも３５重量％の塩素含量及び１重量％のイオウ含量を有する）の配合ブレンド（該ブレンドは５０部のＭｏｏｎｅｙ粘度（１００℃におけるＭＬ１＋４）５０−６０を有するクロロスルホン化ポリエチレン（１）及び５０部のＭｏｏｎｅｙ粘度（１００℃におけるＭＬ１＋４）２３−３５を有するクロロスルホン化ポリエチレン（２）を含有し、該ブレンドには、２０重量部のＭｇＯ、１０重量部のＣａ（ＯＨ）２、５重量部のアルキルナフタレンフォルマライト（Ｋｅｎｆｌｅｘ  Ａ可塑剤）、４０重量部のＳＲＦ  Ｂｌａｃｋ（Ｎ７６２）、６０重量部のＣａＣＯ３、１５重量部のジオクチルセバケート、５重量部のポリエチレン加工助剤、５重量部のポリエチレングリコール加工助剤、４．５重量部のトリアリルシアヌレートディスパージョン（ＴＡＣ  ＤＲＩＭＩＸ（登録商標）、７０％トリアリルシアヌレートを不活性担体に担持）、及び７重両部のパーオキシ硬化剤（ＤＩＣＵＰ（登録商標）４０ＫＥパーオキシド、４０％ジクミルパーオキシドをクレーに担体）が配合されている）の厚さ１．００ｍｍの第三層、
を含み、特定の順序で結合された三層の層状構造ではない）。
【請求項１９】  請求項１８に記載の層状物品であって、前記脱弗化水素組成物が有機オニウムおよびアミジンからなる群より選ばれる、上記層状物品。
【請求項２０】  請求項１９に記載の層状物品であって、前記有機オニウムがホスホニウムを含む、上記層状物品。
【請求項２１】  請求項１９に記載の層状物品であって、前記アミジンが、１，８‐ジアザビシクロ［５．４．０］ウンデカ‐７‐エンまたはその塩を含む、上記層状物品。
【請求項２２】  請求項１８に記載の層状物品であって、前記脱弗化水素組成物が、有機オニウムとアミジンの両方を含む、上記層状物品。
【請求項２３】  請求項１８に記載の層状物品であって、前記硬化性エラストマが、エピクロロヒドリン含有エラストマ、ニトリルゴム含有エラストマ、エチレンプロピレンジエン共重合体、シリコーン含有エラストマ、フルオロエラストマ、およびそれらの混合物からなる群より選ばれる、上記層状物品。
【請求項２４】  ヘキサフルオロプロピレン、ペルフルオロアルキルビニルエーテル、分枝状過弗素化モノマ、およびそれらの組合せからなる群より選ばれる第１のモノマの共重合単位、テトラフルオロエチレン、クロロトリフルオロエチレン、２個の炭素原子を含有する完全ハロゲン化オレフィン性不飽和モノマ、およびそれらの組合せからなる群より選ばれる第２のモノマの共重合単位、エチレン、プロピレン、非ハロゲン化オレフィン性不飽和モノマ、およびそれらの組合せからなる群より選ばれる第３のモノマの共重合単位より誘導されるフルオロポリマを含む第１の層を含む層状物品であって、
該第１の層が、硬化性エラストマ及び脱弗化水素組成物の混合物を含む第２の層と実質的に接触しており、
該第１の層と該第２の層との間の層間接着力が少なくとも２ニュートン／ｃｍ幅である、上記層状物品。
【請求項２５】  ヘキサフルオロプロピレンを含む第１のモノマから誘導される共重合単位、テトラフルオロエチレンを含む第２のモノマから誘導される共重合単位、エチレンを含む第３のモノマから誘導される共重合単位を含むフルオロポリマを含む第１の層（該フルオロポリマ中のヘキサフルオロプロピレン含有量は少なくとも２２％であり、該フルオロポリマ中のエチレン含有量は少なくとも１４％である）、
硬化性エラストマ及び脱弗化水素組成物の混合物を含む第２の層（該第２の層は、該第１の層と実質的に接触している）を含む、層状物品。
【請求項２６】  ヘキサフルオロプロピレンを含む第１のモノマから誘導される共重合単位、テトラフルオロエチレンを含む第２のモノマから誘導される共重合単位、エチレンを含む第３のモノマから誘導される共重合単位を含むフルオロポリマを含む第１の層（該フルオロポリマの融点は１９０℃以下である）、
硬化性エラストマ及び脱弗化水素組成物の混合物を含む第２の層（該第２の層は、該第１の層と実質的に接触している）を含む、層状物品。
【請求項２７】  請求項２６に記載の層状物品であって、前記フルオロポリマの融点が１７０℃以下である、上記物品。
【請求項２８】  請求項１８、２４、２５又は２６に記載の層状物品であって、該物品がホース、ガスケット、フィルム、または容器である、上記物品。
【請求項２９】  請求項２５に記載の層状物品であって、前記フルオロポリマ中のヘキサフルオロプロピレン含有量が少なくとも２４％である、上記層状物品。
【請求項３０】  請求項１、７、１０、または１２に記載の方法であって、前記フルオロポリマ層または前記硬化性エラストマ層の少なくとも１層を１種以上の表面処理に供した後、これらの層を互いに接触させることにより多層物品を形成する、上記方法。